기판으로서의 반도체 웨이퍼(이하, 간략히 "웨이퍼"라 함)에 플라즈마 처리를 실시하는 기판 처리 장치는, 웨이퍼를 수용하는 한편 내부를 감압 가능한 챔버와, 해당 챔버 내부의 하방에 배치된 탑재대(이하, "서셉터"라 함)와, 챔버 내부에서 서셉터에 대향하도록 배치된 가스 도입 샤워 헤드를 구비한다.  이러한 플라즈마 처리 장치에서는, 가스 공급 부재로서의 가스 도입 샤워 헤드로부터 챔버 내에 처리 가스를 도입하고, 또한 챔버 내에 고주파 전력을 인가함으로써 처리 가스로부터 플라즈마를 발생시키고, 해당 플라즈마에 의해 웨이퍼에 플라즈마 처리를 실시한다.가스 도입 샤워 헤드의 서셉터와의 대향부에는 처리 가스를 분출하는 가스 공급 구멍이 다수 개구된 평판 형상의 상부 전극판이 이용된다.  상부 전극판은, 예컨대 직경 300㎜ 내지 500㎜의 원판 형상을 나타내고 있으며, 그 두께는 통상 5㎜ 내지 10㎜이다.이러한 상부 전극판을 포함하는 다공판의 구성 재료로서, 최근, 내열성, 내 스패터성에 뛰어난 SiC(탄화규소)가 바람직하게 사용된다.  SiC는 Si(실리콘)와 비교하여 이온 스패터 내성이 약 2배여서 플라즈마 처리를 실행하는 기판 처리 장치의 챔버 내부재로서 바람직하지만, 종래, 경제적인 이유로 주로 Si가 적용되어왔다.  그러나, 최근, 특히 Si 기재 및 산화막에 대하여 연속해서 플라즈마 처리를 실행하는 처리가 실시되게 되었다.  따라서, 처리 대상의 구성 재료와 같은 재료인 Si를 챔버 내 구성 부재의 구성 재료로서 적용할 수 없게 되어서, 대신에 SiC가 많이 사용되게 되었다.  또한, 최근에는 SiC의 가격이 저감되었기 때문에 가격과 내용연수의 양 기준으로 비교해도 Si에 비해 SiC가 유용한 것으로 확인되게 되었다.또한, 상술한 상부 전극판에서는, 통상 200개 또는 그 이상의 관통 구멍이 가스 공급 구멍으로서 마련되어 있다.  이러한 상부 전극판으로서 적용되는 다공판은 이하와 같이 제조된다.도 6은 종래의 기판 처리 장치용의 다공판의 제조 방법을 도시하는 공정도이다.도 6에서, 우선, 예컨대 직경 500㎜, 두께 20㎜의 원판 형상의 카본 기대(61)를 준비하고[도 6의 (A)], 이 카본 기대(61)를 열 CVD(Chemical Vapor Deposition) 장치의 반응로 내에 수용하여, 열 CVD법에 의해 카본 기대(61)의 표리 양면에 두께가 예컨대 5㎜인 SiC 막(62)을 형성한다[도 6의 (B)].이어서, 카본 기대(61)의 표리 양면에 형성된 SiC 막(62)을 각각 절출(切出)하여[도 6의 (C)], SiC 막(63)을 얻는다[도 6의 (D)].이어서, 얻어진 SiC 막(62)에 대하여, 예컨대 드릴날을 이용한 구멍 뚫기 가공을 실시해서 SiC 막(63)의 표리를 두께 방향으로 관통하는 다수의 관통 구멍(65)을 형성하여 다공판(64)을 얻는다[도 6의 (E)].  이어서, 다공판(64)의 표리 양면에 대하여, 필요에 따라, 가공 파쇄층을 제거하는 등의 표면 처리를 실시하여, 제품으로서의 다공판(64)을 완성시킨다[도 6의 (F)].  얻어진 다공판(64)은, 예컨대 기판 처리 장치에 있어서의 상부 전극판으로서 사용된다(예컨대, 특허문헌 1 참조).
이 문장들은 임의의 순서로 섞여 있습니다. 모든 문장을 활용하여 원본 단락의 순서와 내용을 올바른 순서로 재구성하세요.
#문장 리스트: [' 따라서, 처리 대상의 구성 재료와 같은 재료인 Si를 챔버 내 구성 부재의 구성 재료로서 적용할 수 없게 되어서, 대신에 SiC가 많이 사용되게 되었다.', ' 또한, 최근에는 SiC의 가격이 저감되었기 때문에 가격과 내용연수의 양 기준으로 비교해도 Si에 비해 SiC가 유용한 것으로 확인되게 되었다.또한, 상술한 상부 전극판에서는, 통상 200개 또는 그 이상의 관통 구멍이 가스 공급 구멍으로서 마련되어 있다.', ' 얻어진 다공판(64)은, 예컨대 기판 처리 장치에 있어서의 상부 전극판으로서 사용된다(예컨대, 특허문헌 1 참조).', ' 이어서, 다공판(64)의 표리 양면에 대하여, 필요에 따라, 가공 파쇄층을 제거하는 등의 표면 처리를 실시하여, 제품으로서의 다공판(64)을 완성시킨다[도 6의 (F)].', ' 이러한 상부 전극판으로서 적용되는 다공판은 이하와 같이 제조된다.도 6은 종래의 기판 처리 장치용의 다공판의 제조 방법을 도시하는 공정도이다.도 6에서, 우선, 예컨대 직경 500㎜, 두께 20㎜의 원판 형상의 카본 기대(61)를 준비하고[도 6의 (A)], 이 카본 기대(61)를 열 CVD(Chemical Vapor Deposition) 장치의 반응로 내에 수용하여, 열 CVD법에 의해 카본 기대(61)의 표리 양면에 두께가 예컨대 5㎜인 SiC 막(62)을 형성한다[도 6의 (B)].이어서, 카본 기대(61)의 표리 양면에 형성된 SiC 막(62)을 각각 절출(切出)하여[도 6의 (C)], SiC 막(63)을 얻는다[도 6의 (D)].이어서, 얻어진 SiC 막(62)에 대하여, 예컨대 드릴날을 이용한 구멍 뚫기 가공을 실시해서 SiC 막(63)의 표리를 두께 방향으로 관통하는 다수의 관통 구멍(65)을 형성하여 다공판(64)을 얻는다[도 6의 (E)].', '기판으로서의 반도체 웨이퍼(이하, 간략히 "웨이퍼"라 함)에 플라즈마 처리를 실시하는 기판 처리 장치는, 웨이퍼를 수용하는 한편 내부를 감압 가능한 챔버와, 해당 챔버 내부의 하방에 배치된 탑재대(이하, "서셉터"라 함)와, 챔버 내부에서 서셉터에 대향하도록 배치된 가스 도입 샤워 헤드를 구비한다.', ' 이러한 플라즈마 처리 장치에서는, 가스 공급 부재로서의 가스 도입 샤워 헤드로부터 챔버 내에 처리 가스를 도입하고, 또한 챔버 내에 고주파 전력을 인가함으로써 처리 가스로부터 플라즈마를 발생시키고, 해당 플라즈마에 의해 웨이퍼에 플라즈마 처리를 실시한다.가스 도입 샤워 헤드의 서셉터와의 대향부에는 처리 가스를 분출하는 가스 공급 구멍이 다수 개구된 평판 형상의 상부 전극판이 이용된다.', ' SiC는 Si(실리콘)와 비교하여 이온 스패터 내성이 약 2배여서 플라즈마 처리를 실행하는 기판 처리 장치의 챔버 내부재로서 바람직하지만, 종래, 경제적인 이유로 주로 Si가 적용되어왔다.', ' 그러나, 최근, 특히 Si 기재 및 산화막에 대하여 연속해서 플라즈마 처리를 실행하는 처리가 실시되게 되었다.', ' 상부 전극판은, 예컨대 직경 300㎜ 내지 500㎜의 원판 형상을 나타내고 있으며, 그 두께는 통상 5㎜ 내지 10㎜이다.이러한 상부 전극판을 포함하는 다공판의 구성 재료로서, 최근, 내열성, 내 스패터성에 뛰어난 SiC(탄화규소)가 바람직하게 사용된다.']